Brevet FR2789676A1 — publié le 20000818

-1- 2789676 Enduit de finition intérieure pour piscines en béton ou autres bassins maçonnés, et son procédé de préparation. La présente invention concerne un enduit de finition intérieure pour piscines en béton ou autres bassins maçonnes. Elle vise également le procédé de préparation de cet enduit de finition. Les parois intérieures des bassins tels que les piscines exécutées en béton sont revêtues d'un enduit hydraulique d'imperméabilisation et/ou d'un enduit de redressage sur lequel est ensuite fixé un carrelage constitué de petits carreaux 0o de céramique, matière plastique, ou autres matériaux. Quelle que soit la nature de ces carreaux constituant le revêtement de finition leur coût est relativement élevé, tandis que la pose de carrelages de finition est une intervention longue et onéreuse qui ne peut être exécutée que par des professionnels très expérimentés. 1 5 On connaît des enduits hydrauliques d'imperméabilité constitués par des mélanges de liants hydrauliques (ciments) et d'une résine en émulsion (résine styrène butadiène). Toutefois, après préparation, ces enduits coûteux se présentent sous forme d'une pâte relativement consistante appliquée difficilement à la spatule sur les parois à imperméabiliser, ce qui implique une durée d'application longue et la formation d'une couche d'enduit épaisse, ces inconvénients influant défavorablement sur le coût des travaux de finition des piscines ou autres bassins. En outre, la consistance de ces enduits hydrauliques d'imperméabilité et les techniques utilisables pour leur application sur des parois, font qu'ils sont inutilisables pour constituer des enduits de finition permettant d'éviter la pose d'un carrelage. Un objet de l'enduit de finition selon l'invention et de son procédé de préparation est de remédier à ces inconvénients. Selon l'invention, cet objectif est réalisé au moyen d'un enduit hydraulique de finition constitué d'un mélange comprenant, comme ingrédients, un liant - 2 - 2789676 hydraulique, une résine styrène butadiène, une résine d'accrochage, et une partie aqueuse. De manière avantageuse, cet enduit de finition contient également un produit anti-algues, par exemple constitué par du chlorure de didécyldiméthyl ammonium. Plus précisément, l'enduit hydraulique de finition selon l'invention est préparé à partir des produits ci-après: - un liant hydraulique, de préférence constitué par un ciment; - une résine styrène butadiène en émulsion; - une résine d'accrochage et un produit anti-algues en dispersion aqueuse. L'application de cet enduit sur la couche d'enduit de redressage habituelle est suffisante pour réaliser la finition des parois intérieures (fond et côtés) des piscines ou autres bassins exécutés en béton, ce qui rend inutile la pose d'un carrelage traditionnel. Cet enduit qui a la consistance d'une pâte fluide à faible viscosité, peut s'appliquer en couche mince sur les parois de béton revêtues préalablement de l'enduit de redressage habituel, au moyen d'une simple brosse plate de tapissier. La finition intérieure des piscines peut être ainsi réalisée rapidement et facilement, y compris par un exécutant peu expérimenté, ce qui permet une réduction considérable de la durée de l'intervention de finition et une économie appréciable sur le coût de celle-ci. Grâce à sa fluidité, cet enduit peut se déposer dans les pores ou interstices de la couche d'enduit de redressage recouvrant les parois de béton, à laquelle il adhère parfaitement; il est en outre autolissant. Les buts, caractéristiques et avantages ci-dessus et d'autres encore, ressortiront mieux de la description qui suit. Selon une disposition caractéristique du procédé de l'invention, on mélange: - un liant hydraulique en poudre, de préférence constitué par un ciment; une résine styrène butadiène en émulsion; - une émulsion de résine synthétique d'accrochage; - de préférence, un produit anti-algues en dispersion; et, - une partie aqueuse. La résine d'accrochage peut être constituée par une émulsion de latex synthétique connue en soi, par exemple de type styrène butadiène et qui se présente sous la forme d'un liquide laiteux soluble, de densité voisine de 1 et contenant environ 50 % de matières actives, un produit de ce genre est par exemple commercialisé sous la marque déposée "SIKALATEX" par la Société SIKA SA. La partie aqueuse peut être constituée: - d'un produit anti-algues en dispersion, tel que du chlorure de didécyldiméthyl ammonium; - d'un volume complémentaire d'eau. Plus précisément, selon le procédé de l'invention, les composants de l'enduit de finition sont, par exemple, mélangés dans les proportions pondérales suivantes - ciment en poudre 66 à 67 % - résine styrène butadiène, en émulsion: 16 à 17 % - résine d'accrochage en émulsion: 6 à 7 % - produit anti-algues en dispersion: 6 à 7 % -eau 3à4% 4 2789676 Par exemple, on mélange à 10 kg de liant hydraulique en poudre, les composants ou adjuvants susmentionnés sous les formes et dans les proportions ci-après: - 2,5 I de résine styrène butadiène en émulsion; 1,0 I de résine d'accrochage en émulsion - 1,0 I de produit anti-algues en dispersion - 0,51d'eau. Selon une autre disposition caractéristique du procédé de préparation de l'enduit de finition de l'invention, on réalise en premier lieu une dispersion aqueuse de résine d'accrochage et de produit anti-algues par un mélange de ces produits avec l'eau, ce mélange pouvant s'opérer à la température ambiante, à l'aide de matériels adéquats manuels ou motorisés, en remuant durant quelques secondes jusqu'à obtention d'un lait homogène. On mélange ensuite, par exemple juste avant l'emploi, le liant hydraulique, la résine styrène butadiène en émulsion et le produit liquide constitué par le mélange de résine d'accrochage et de produit anti-algues en dispersion aqueuse, ce mélange pouvant s'opérer à la température ambiante, par malaxage au moyen de matériels appropriés, manuels ou motorisés, jusqu'à l'obtention d'une pâte fluide homogène, un peu plus épaisse qu'un lait, qui peut être utilisée immédiatement. L'enduit de finition intérieure de l'invention peut être livré aux revendeurs ou aux utilisateurs sous forme de quantités convenablement dosées: - de liant hydraulique (tel que ciment) en poudre - de résine styrène butadiène en émulsion - d'un mélange liquide de résine d'accrochage et de produit anti-algues en dispersion aqueuse. prêtes à être mélangées. 2789676 Après application de l'enduit de finition sur les parois internes d'une piscines, le temps de séchage est d'environ 48 heures. L'enduit de finition selon l'invention se présente sous une couleur blanchâtre qu'il n'est pas nécessaire de teinter car lorsque les piscines sont en eau, le ciel et l'environnement se reflètent dans l'eau et les parois de la piscine paraissent bleutées ou couvertes d'un décors. - 6 - 2789676 REVENDICATIONS 1. - Enduit de finition intérieure pour piscines en béton ou autres bassins maçonnés, caractérisé en ce qu'il est constitué d'un mélange comprenant: - un liant hydraulique de préférence constitué par un ciment, - une résine styrène butadiène, - une résine d'accrochage; et, - une partie aqueuse. 2. - Enduit de finition intérieure selon la revendication 1, caractérisé en ce que la partie aqueuse comprend un produit anti-algues. 3. - Enduit de finition intérieure suivant la revendication 1, caractérisé en ce que la résine d'accrochage est constituée par un latex synthétique. 4. - Enduit de finition selon la revendication 2, caractérisé en ce que le produit anti-algues est constitué par du chlorure de didécylméthyl ammonium. 5. - Enduit de finition intérieure suivant l'une quelconque des revendications 1 à 4, caractérisé en ce qu'il contient: - 66 à 67 % de ciment - 16 à 17 % de résine styrène butadiène en émulsion - 6 à 7 % de résine d'accrochage en émulsion - 6 à 7 % de produit anti-algues en dispersion - 3à4%d'eau. 7 2789676 6. - Enduit de finition selon la revendication 1, caractérisé en ce qu'il est présenté sous forme de quantités convenablement dosées et prêtes a être mélangées: - de liant hydraulique en poudre - de résine styrène butadiéne en émulsion - de résine d'accrochage en émulsion. 7. - Enduit de finition intérieure selon l'une quelconque des revendications 2 à 5, caractérisé en ce qu'il est présenté sous forme de quantités convenablement io dosées et prêtes à être mélangées: - de liant hydraulique en poudre; - de résine styrène butadiène en émulsion; - d'un mélange de résine d'accrochage et de produit anti-algues en dispersion aqueuse. 8. - Procédé de préparation d'un enduit de finition intérieure pour piscines en béton ou autres bassins, caractérisé en ce que l'on mélange: - un liant hydraulique en poudre, tel que ciment; - une résine styrène butadiène en émulsion; - une résine d'accrochage en émulsion, cette résine d'accrochage étant, par exemple, constituée par une émulsion de latex synthétique; - un produit anti-algue en dispersion, ce produit étant par exemple constitué par du chlorure de didécyldimethyl ammonium - une partie aqueuse. 9. - Procédé selon la revendication 8, caractérisé en ce que l'on mélange: - 10 kg de liant hydraulique en poudre; - 2,5 1 de résine styrène butadiène en émulsion - 1,0 1 de résine d'accrochage en émulsion - 1,0 1 de produit anti-algues en dispersion - 0,5 I d'eau. 10. - Procédé suivant l'une des revendications 8 ou 9, caractérisé en ce que l'on prépare en premier lieu une dispersion aqueuse de résine d'accrochage et de produit anti-algues et cette préparation est ensuite mélangée au liant hydraulique en poudre et à la résine styrène butadiène en émulsion.